(57)【要約】【課題】鮎釣り用などの小型タモ網の網素材の剛性不足による釣針の網への絡みを防止することや、釣れた魚が網に擦れて傷つけて弱らせる問題や、網の耐久性の乏しいことや、従来のモノフィラメント使用の網が自動編みの難しいことから製造が面倒で著しくコストアップになるなどの問題を根本的に解決することを課題としている。【解決手段】マルチフィラメントなどの糸を使用して自動編みなどの採用で丈夫で安価な芯網を製造してから、この芯網の表面に軟質樹脂や軟質ゴムなどをコーティングして軟質層を形成する手段を採用した。  【選択図】図２
2007289069.tif 000002
【特許請求の範囲】
【請求項１】
糸５を編んで製造した芯網の表面に軟質層６を形成した構成の網部３を採用することを特徴とするタモ網。
【請求項２】
従来のマルチフィラメントを縒りあわせた糸５を用いて編んで製造した芯網に、軟質の樹脂やゴムを塗布して軟質層６を形成した構成の網部３を採用することを特徴とする請求項１記載のタモ網。
【請求項３】
網部３の線材４の太さの径を０．３〜０．８ｍｍ、網目の大きさＡを１〜５ｍｍとすることを特徴とする請求項１、２記載のタモ網。
【発明の詳細な説明】
【技術分野】
【０００１】
本発明は、鮎釣りを中心とする川釣りや海釣りなどに使用するタモ網の網部分の新規の構成に関するものである。
【背景技術】
【０００２】
例えば鮎の友釣りにおいては、以前は釣った鮎を取り込む際に、囮鮎とかかった鮎の二匹を竿でためて釣り人の傍まで引き寄せてから、釣り糸を指で摘まんで二匹の鮎をタモ網の中に吊るし込む一般に引き寄せ法と言われる方法が採用されていたので、タモ網の網の素材の性能に対する要求は、強度を除いて、あまり厳しいものではなかったけれども、針の絡みを防止するためにある程度の網剛性を必要としたことから、古くは天然素材の糸を使用して手編みで網を作り柿渋を含浸させるなどの方法が採用されていた。その後化学繊維の発明からナイロン、ポリエステルなどの合成繊維のマルチフィラメントを縒り合わせた少しの剛性と強度のある糸を使用した自動編みの安価で丈夫な網が長く使用されて来たが、最近は鮎がかかると、かかった野鮎と囮鮎の二匹を空中輸送し３６〜４０ｃｍ程度の大口径の円形枠のタモ網で受ける一般に引き抜き法と言われる方法が主流になり、従来の網の素材では、網剛性が不足していることを原因として鮎を受けた瞬間の衝撃によって網の形が大きく崩れ、主に使用されている３本又は４本錨針が網に複雑に絡んで網から取り外すのに時間を費やすなどの問題を発生した。その対策として最近は、硬質ナイロン製などのモノフィラメントの糸を編んだ網を使用することによって網剛性を持たせて型崩れを防止すると同時に、網目の大きさを１〜２ｍｍと小さくすることによって錨針が網の上で転がるような状況を作り出そうと努力しているのであるが不十分であった。また、あまり剛性のある硬い素材の網を使用したり、或いは太いナイロンのモノフィラメント糸を使用して結び目が大きくした網を使用したりすると魚が網に擦れて傷ついて弱らせることから特許文献１には、タモ網の側面に太い糸を使用し、底部に細い糸を採用して網に魚が擦れて弱る問題を解決しようと工夫された提案がされているが、充分ではなく、また、このようなモノフィラメント使用のタモ網は、自動編みが難かしく製造が面倒で著しくコストアップになることや、使用耐久性などの強度が不足し、使用中に一箇所の糸が切れると、そこを基点に簡単に解れて、高価な網に大きな穴があくなどの多くの問題があった。また、最近は、軟質ウレタン樹脂などで射出成形で製造した網を使用した大型タモが一部で市販されているが、網目が粗く、網の線材の太さの直径が１ｍｍ以上と太く重たいなどから鮎釣り用などの繊細さの要求される小型のタモ網としては全く不向きであった。なお鮎釣り用のタモ網を中心に前記したが、本発明は鮎釣用に限定されるものではなく、最近の渓流釣り、海釣り、湖沼釣りのいずれにおいてもゲームフィッシングが盛んに行われていることなどから魚を弱らせることや網強度不足、針のタモ網への絡みなどで大なり小なり同様の問題があることから、これらの釣り用の使い勝手の良好なタモ網としても適性が高い。
【特許文献１】特願２０００−１３８１３号公報
【発明の開示】
【発明が解決しようとする課題】
【０００３】
本発明は、前記した鮎釣りなどのタモ網の網素材の剛性不足による取り込み時の網形状の大きな崩れなどによる釣針の網への絡みの問題や、釣魚などが網に擦れて傷つけて弱らせる問題や網の耐久性の乏しいことや、従来のモノフィラメント使用の網は、自動編みの難しいことから製造が面倒で著しくコストアップになるなどの問題を根本的に解決することを課題としている。
【課題を解決するための手段】
【０００４】
前記課題を解決するために、まず自動編みなどの採用で丈夫で安価な網を製造してから、この網の表面に軟質樹脂や軟質ゴムを塗布する手段を採用した。
【発明の効果】
【０００５】
従来のマルチフィラメントを縒り合わせた糸などを使用し、自動編みなどで製造した安価で丈夫な網素材に軟質の樹脂をコーティングすることによって、網剛性と強度を著しく補強し、そして網の表面を軟らかく、かつ結び目の凹凸を減らし滑らかにすることによって、釣れた魚の取り込み時の網形状の大きな変形による釣針の網への絡みを確実に防止すると同時に釣魚が網に擦れて傷つけて魚を弱らせる問題や網の耐久性の乏しいことや製造が面倒で著しくコストアップになる問題を根本的に解決でき、また軟質の塗布剤に簡単であらゆる着色が可能であると同時に網部を構成する線材が従来より太いことから着色が鮮明になるなどから従来にない優れた加飾性を得られるなど多大な効果を奏する。
【発明を実施するための最良の形態】
【０００６】
図１は、本発明における鮎釣りなどに使用する小型のタモ網の一実施例を示す全体の概略形状を示す斜視図であるが、金属製や繊維強化樹脂製などの円形の枠部１が、木製などの棒状の柄部２に固定され、枠部１に円筒形の網部３が結ばれた構成となっている。
【０００７】
図２は、図１における網部３の部分の側面拡大図であるが、網部３を構成している線材４が通常より太く、直径が０．３〜０．８ｍｍ程度、望ましくは０．４〜０．６ｍｍ程度であり、この線材４が太すぎるとタモ網の網部分が重くなって使いにくいものとなる。この線材４は図３に示す断面図のような構成で、例えば中心に従来の網に使用されている０．２ｍｍ程度の直径のポリエステル製マルチフィラメントを縒り合わせるなどの糸５の外側に軟質樹脂やゴムなどの軟質層６が覆った構成となっているが、本発明においては、マルチフィラメントに限定されるものではなく、モノフィラメントであっても差支えないが、芯網にマルチフィラメントの縒糸を採用する方が、軟質樹脂などを塗布する際にマルチフィラメントの隙間に軟質樹脂やゴムが含浸されることによって、糸と軟質樹脂が一体化して接着強度が向上して軟質層６の剥離を防止し網の強度を更に向上する効果があることから望ましい。
【０００８】
本発明のタモ網の網部３を製造するには、従来法の自動編みなどで製造したポリエステル製などのマルチフィラメントを縒った糸５使用の芯網の表面に軟質樹脂やゴムをコーティンングして軟質層６で覆うことによって製造するが、例えば軟質塩ビ樹脂、ＥＶＡ樹脂、ウレタン樹脂などの軟質合成樹脂やＳＢＲ、ＮＢＲなどの軟質ゴムなどをアセトン、メチレンクロライドなどの溶剤に溶解したものやエマルジョン系などのコロイド状ゾル液の塗布剤に芯網をディッピングしてから引き上げて乾燥するデッピング塗布方法を採用するのが望ましく、前記ゾル液の粘度やチクソトロピー性や糸引き性などを各種添加剤や微粒子状物質を加えるなどで調整することによって塗布の厚さや均一塗布性を調整して網部３の線材４の太さを管理し、また塗布剤に使用する軟質素材は、密度の余り高くない強度のあるものが遣い勝手の面で望ましく、例えば発泡樹脂を採用してもよい。また、塗布材の着色により、あらゆる着色が極めて簡単に可能であることと網部３を構成する線材４が従来より太いことから明瞭で綺麗な着色が得られるなど従来にない優れた加飾も可能となる効果も有する。
【０００９】
また、本発明における芯網への塗布方法は、前記したディッピング法に限定するものではなく、例えば型枠に嵌めこんだ網にスプレイやロール法やカーテンフロー法などの方法も採用可能である。
【００１０】
また、本発明における網部３の網目の大きさは、図２におけるＡ寸法を１〜５ｍｍ程度、望ましくは２〜３ｍｍ程度にして、錨針が網上を転がるような状態を作り出すのが更に望ましい。
【図面の簡単な説明】
【００１１】
【図１】本発明に係るタモ網の全体像を示す斜視図である。
【図２】本発明に係る網部３の詳細な構成を示す部分側面図である。
【図３】本発明に係る網部３を構成する線材４の詳細を示す断面図である。
【符号の説明】
【００１２】
１    枠部                                ２    柄部
３    網部                                ４    線材
５    糸                                  ６    軟質層
【図３】
2007289069.tif 000003
【図１】
2007289069.tif 000004
【図２】
2007289069.tif 000005